【手続補正書】
【提出日】平成21年6月29日(2009.6.29)
【手続補正１】
【補正対象書類名】特許請求の範囲
【補正対象項目名】全文
【補正方法】変更
【補正の内容】
【特許請求の範囲】
【請求項１】
少なくとも１種の導電性コポリマーと、
少なくとも１種のフッ素化酸ポリマーと
を含むことを特徴とする導電性ポリマー組成物。
【請求項２】
各コポリマーが、チオフェン類、ピロール類、アニリン類、縮合多環式ヘテロ芳香族、および多環式ヘテロ芳香族から選択される、独立に置換されているか非置換である２種以上のモノマーを含むことを特徴とする請求項１に記載の導電性ポリマー組成物。
【請求項３】
前記チオフェン類が、式Ｉおよび式Ｉａ
【化１】
2008546898.tif 000001
（上式中、
Ｒ1は、それぞれ同種または異種となるように独立に選択され、そして、水素、アルキル、アルケニル、アルコキシ、アルカノイル、アルキルチオ（ａｌｋｙｔｈｉｏ）、アリールオキシ、アルキルチオアルキル、アルキルアリール、アリールアルキル、アミノ、アルキルアミノ、ジアルキルアミノ、アリール、アルキルスルフィニル、アルコキシアルキル、アルキルスルホニル、アリールチオ、アリールスルフィニル、アルコキシカルボニル、アリールスルホニル、アクリル酸、リン酸、ホスホン酸、ハロゲン、ニトロ、シアノ、ヒドロキシル、エポキシ、シラン、シロキサン、アルコール、ベンジル、カルボキシレート、エーテル、エーテルカルボキシレート、アミドスルホネート、エーテルスルホネート、エステルスルホネート、およびウレタンから選択されるか、あるいは両方のＲ1基が一緒にアルキレン鎖またはアルケニレン鎖を形成して、３、４、５、６、または７員の芳香環または脂環式環を完成してもよく、その環は場合により、１つまたは複数の二価の窒素原子、硫黄原子、または酸素原子を含んでもよい）；
【化２】
2008546898.tif 000002
（上式中、
Ｒ7は、それぞれ同種または異種であり、そして水素、アルキル、ヘテロアルキル、アルケニル、ヘテロアルケニル、アルコール、アミドスルホネート、ベンジル、カルボキシレート、エーテル、エーテルカルボキシレート、エーテルスルホネート、エステルスルホネート、およびウレタンから選択され、但し、少なくとも１つのＲ7は水素ではなく、
ｍは２または３である）
から選択される式によって表される構造を有することを特徴とする請求項２に記載の導電性ポリマー組成物。
【請求項４】
前記ピロール類が式ＩＩ：
【化３】
2008546898.tif 000003
（上式中、
Ｒ1は、それぞれ同種または異種となるように独立に選択され、そして、水素、アルキル、アルケニル、アルコキシ、アルカノイル、アルキルチオ（ａｌｋｙｔｈｉｏ）、アリールオキシ、アルキルチオアルキル、アルキルアリール、アリールアルキル、アミノ、アルキルアミノ、ジアルキルアミノ、アリール、アルキルスルフィニル、アルコキシアルキル、アルキルスルホニル、アリールチオ、アリールスルフィニル、アルコキシカルボニル、アリールスルホニル、アクリル酸、リン酸、ホスホン酸、ハロゲン、ニトロ、シアノ、ヒドロキシル、エポキシ、シラン、シロキサン、アルコール、ベンジル、カルボキシレート、エーテル、アミドスルホネート、エーテルカルボキシレート、エーテルスルホネート、エステルスルホネート、およびウレタンから選択されるか、あるいは両方のＲ1基が一緒にアルキレン鎖またはアルケニレン鎖を形成して、３、４、５、６、または７員の芳香環または脂環式環を完成してもよく、その環は場合により、１つまたは複数の二価の窒素原子、硫黄原子、または酸素原子を含んでもよく、
Ｒ2は、それぞれ同種または異種となるように独立に選択され、そして、水素、アルキル、アルケニル、アリール、アルカノイル、アルキルチオアルキル、アルキルアリール、アリールアルキル、アミノ、エポキシ、シラン、シロキサン、アルコール、ベンジル、カルボキシレート、エーテル、エーテルカルボキシレート、エーテルスルホネート、エステルスルホネート、およびウレタンから選択される）
によって表される構造を有することを特徴とする請求項２に記載の導電性ポリマー組成物。
【請求項５】
前記アニリン類が、式ＩＩＩ、式ＩＶａ、および式ＩＶｂ
【化４】
2008546898.tif 000004
（上式中、
ａは０または１〜４の整数であり、
ｂは１〜５の整数であり、但し、ａ＋ｂ＝５であり、
Ｒ1は、それぞれ同種または異種となるように独立に選択され、そして、水素、アルキル、アルケニル、アルコキシ、アルカノイル、アルキルチオ（ａｌｋｙｔｈｉｏ）、アリールオキシ、アルキルチオアルキル、アルキルアリール、アリールアルキル、アミノ、アルキルアミノ、ジアルキルアミノ、アリール、アルキルスルフィニル、アルコキシアルキル、アルキルスルホニル、アリールチオ、アリールスルフィニル、アルコキシカルボニル、アリールスルホニル、アクリル酸、リン酸、ホスホン酸、ハロゲン、ニトロ、シアノ、ヒドロキシル、エポキシ、シラン、シロキサン、アルコール、ベンジル、カルボキシレート、エーテル、エーテルカルボキシレート、アミドスルホネート、エーテルスルホネート、エステルスルホネート、およびウレタンから選択されるか、あるいは両方のＲ1基が一緒にアルキレン鎖またはアルケニレン鎖を形成して、３、４、５、６、または７員の芳香環または脂環式環を完成してもよく、その環は場合により、１つまたは複数の二価の窒素原子、硫黄原子、または酸素原子を含んでもよい）；
【化５】
2008546898.tif 000005
（上式中、ａ、ｂ、およびＲ1は上記に定義した通りである）
から選択される式によって表される構造を有することを特徴とする請求項２に記載の導電性ポリマー組成物。
【請求項６】
前記縮合多環式ヘテロ芳香族が、式Ｖ、および式Ｖａ〜Ｖｇ
【化６】
2008546898.tif 000006
（上式中、
ＱはＳまたはＮＲ6であり、
Ｒ6は水素またはアルキルであり、
Ｒ8、Ｒ9、Ｒ10、およびＲ11は、それぞれ同種または異種となるように独立に選択され、そして水素、アルキル、アルケニル、アルコキシ、アルカノイル、アルキルチオ（ａｌｋｙｔｈｉｏ）、アリールオキシ、アルキルチオアルキル、アルキルアリール、アリールアルキル、アミノ、アルキルアミノ、ジアルキルアミノ、アリール、アルキルスルフィニル、アルコキシアルキル、アルキルスルホニル、アリールチオ、アリールスルフィニル、アルコキシカルボニル、アリールスルホニル、アクリル酸、リン酸、ホスホン酸、ハロゲン、ニトロ、ニトリル、シアノ、ヒドロキシル、エポキシ、シラン、シロキサン、アルコール、ベンジル、カルボキシレート、エーテル、エーテルカルボキシレート、アミドスルホネート、エーテルスルホネート、エステルスルホネート、およびウレタンから選択され、
Ｒ8およびＲ9、Ｒ9およびＲ10、ならびにＲ10およびＲ11のうち少なくとも１つが一緒にアルケニレン鎖を形成して、５または６員の芳香環を完成し、その環は、場合により１つまたは複数の二価の窒素原子、硫黄原子、または酸素原子を含んでもよい）；
【化７】
2008546898.tif 000007
（上式中、
ＱはＳまたはＮＨであり、
Ｔは、それぞれ同種または異種であり、そして、Ｓ、ＮＲ6、Ｏ、ＳｉＲ62、Ｓｅ、およびＰＲ6から選択され、
Ｒ6は水素またはアルキルである）
から選択される式によって表される構造を有することを特徴とする請求項２に記載の導電性ポリマー組成物。
【請求項７】
前記多環式ヘテロ芳香族が式ＶＩ：
【化８】
2008546898.tif 000008
（上式中、
ＱはＳまたはＮＲ6であり、
Ｔは、Ｓ、ＮＲ6、Ｏ、ＳｉＲ62、Ｓｅ、およびＰＲ6から選択され、
Ｅは、アルケニレン、アリーレン、およびヘテロアリーレンから選択され、
Ｒ6は水素またはアルキルであり、
Ｒ12は、それぞれ同種または異種であり、そして水素、アルキル、アルケニル、アルコキシ、アルカノイル、アルキルチオ（ａｌｋｙｔｈｉｏ）、アリールオキシ、アルキルチオアルキル、アルキルアリール、アリールアルキル、アミノ、アルキルアミノ、ジアルキルアミノ、アリール、アルキルスルフィニル、アルコキシアルキル、アルキルスルホニル、アリールチオ、アリールスルフィニル、アルコキシカルボニル、アリールスルホニル、アクリル酸、リン酸、ホスホン酸、ハロゲン、ニトロ、ニトリル、シアノ、ヒドロキシル、エポキシ、シラン、シロキサン、アルコール、ベンジル、カルボキシレート、エーテル、エーテルカルボキシレート、アミドスルホネート、エーテルスルホネート、エステルスルホネート、およびウレタンから選択されるか、あるいは２つのＲ12基が一緒にアルキレン鎖またはアルケニレン鎖を形成して、３、４、５、６、または７員の芳香環または脂環式環を完成してもよく、その環は場合により１つまたは複数の二価の窒素原子、硫黄原子、または酸素原子を含んでもよい）
によって表される構造を有することを特徴とする請求項２に記載の導電性ポリマー組成物。
【請求項８】
各フッ素化酸ポリマーが、スチレンスルホン酸またはスルホン化エーテルスルホン、トリフルオロスチレンスルホネート、スルホンイミド、パーフルオロアルキルスルホネートエーテル、縮合多環式フッ素化酸、ならびにパーフルオロアルキルスルホン酸エーテルから選択される、独立に置換されているか非置換である１種または複数種のモノマーを含むことを特徴とする請求項１に記載の導電性ポリマー組成物。
【請求項９】
前記フッ素化酸ポリマーがシロキサンスルホン酸ペンダント基を含むことを特徴とする請求項１に記載の導電性ポリマー組成物。
【請求項１０】
フッ素化酸ポリマーが、以下の一般式：
−ＯaＳｉ（ＯＨ）b-aＲ223-bＲ23ＲfＳＯ3Ｈ
（上式中、
ａは１〜ｂであり、
ｂは１〜３であり、
Ｒ22は、独立にアルキル、アリール、およびアリールアルキルからなる群より選択される非加水分解性基であり、
Ｒ23は、１つまたは複数のエーテル酸素原子によって置換されていてもよい二座アルキレン基であり、但し、Ｒ23は、ＳｉとＲfとの間に直線状に配置された少なくとも２つの炭素原子を有し、
Ｒfは、１つまたは複数のエーテル酸素原子によって置換されていてもよいパーフルオルアルキレン（ｐｅｒｆｌｕｏｒａｌｋｙｌｅｎｅ）基である）
のペンダント基を有するポリマー主鎖を含むことを特徴とする請求項９に記載の導電性ポリマー組成物。
【請求項１１】
前記フッ素化酸ポリマーがコロイド形成性ポリマー酸であることを特徴とする請求項１に記載の導電性ポリマー組成物。
【請求項１２】
前記コロイド形成性ポリマー酸がＦＳＡポリマーであることを特徴とする請求項１１に記載の導電性ポリマー組成物。
【請求項１３】
前記フッ素化酸ポリマー成分が、有機溶媒に可湿性であるフィルムを形成することを特徴とする請求項１に記載の導電性ポリマー組成物。
【請求項１４】
前記フッ素化酸ポリマー成分が、有機溶媒に非可湿性であるフィルムを形成することを特徴とする請求項１に記載の導電性ポリマー組成物。
【請求項１５】
バッファを含むことを特徴とする請求項１に記載の導電性ポリマー組成物。
【請求項１６】
請求項１に記載の導電性ポリマー組成物を含むことを特徴とする有機電子デバイス。
【請求項１７】
任意の順序で、水と、少なくとも２種の前駆体モノマーと、少なくとも１種のフッ素化酸ポリマーと、酸化剤との組み合わせを形成するステップを含むことを特徴とする、導電性ポリマー組成物の製造方法。
【請求項１８】
前記伝導性モノマーが加えられるとき、または前記酸化剤が加えられるときに、前記フッ素化酸ポリマーの少なくとも一部が存在することを特徴とする請求項１７に記載の方法。
【請求項１９】
任意の順序で、水と、少なくとも２種の前駆体モノマーと、少なくとも１種のフッ素化酸ポリマーと、酸化剤との組み合わせを形成するステップを含むことを特徴とする、電子デバイスの製造方法。
【請求項２０】
前記伝導性モノマーが加えられるとき、または前記酸化剤が加えられるときに、前記フッ素化酸ポリマーの少なくとも一部が存在することを特徴とする請求項１９に記載の方法。
【手続補正２】
【補正対象書類名】明細書
【補正対象項目名】０１９９
【補正方法】変更
【補正の内容】
【０１９９】
別々の実施形態の状況において、明確にするために本明細書に記載されている特定の複数の特徴は、１つの実施形態の中で組み合わせても提供できることを理解されたい。逆に、簡潔にするため１つの実施形態の状況において説明した種々の特徴も、別々に提供したり、あらゆる副次的な組み合わせで提供したりすることができる。さらに、ある範囲において記載される値への言及は、その範囲内にあるすべての値を含んでいる。
以下、本明細書に記載の発明を列記する。
１．
少なくとも１種の導電性コポリマーと、
少なくとも１種のフッ素化酸ポリマーと
を含むことを特徴とする導電性ポリマー組成物。
２．
各コポリマーが、チオフェン類、ピロール類、アニリン類、縮合多環式ヘテロ芳香族、および多環式ヘテロ芳香族から選択される、独立に置換されているか非置換である２種以上のモノマーを含むことを特徴とする前記１．に記載の導電性ポリマー組成物。
３．
前記チオフェン類が、式Ｉおよび式Ｉａ
【化９】
2008546898.tif 000009
（上式中、
Ｒ1は、それぞれ同種または異種となるように独立に選択され、そして、水素、アルキル、アルケニル、アルコキシ、アルカノイル、アルキルチオ（ａｌｋｙｔｈｉｏ）、アリールオキシ、アルキルチオアルキル、アルキルアリール、アリールアルキル、アミノ、アルキルアミノ、ジアルキルアミノ、アリール、アルキルスルフィニル、アルコキシアルキル、アルキルスルホニル、アリールチオ、アリールスルフィニル、アルコキシカルボニル、アリールスルホニル、アクリル酸、リン酸、ホスホン酸、ハロゲン、ニトロ、シアノ、ヒドロキシル、エポキシ、シラン、シロキサン、アルコール、ベンジル、カルボキシレート、エーテル、エーテルカルボキシレート、アミドスルホネート、エーテルスルホネート、エステルスルホネート、およびウレタンから選択されるか、あるいは両方のＲ1基が一緒にアルキレン鎖またはアルケニレン鎖を形成して、３、４、５、６、または７員の芳香環または脂環式環を完成してもよく、その環は場合により、１つまたは複数の二価の窒素原子、硫黄原子、または酸素原子を含んでもよい）；
【化１０】
2008546898.tif 000010
（上式中、
Ｒ7は、それぞれ同種または異種であり、そして水素、アルキル、ヘテロアルキル、アルケニル、ヘテロアルケニル、アルコール、アミドスルホネート、ベンジル、カルボキシレート、エーテル、エーテルカルボキシレート、エーテルスルホネート、エステルスルホネート、およびウレタンから選択され、但し、少なくとも１つのＲ7は水素ではなく、
ｍは２または３である）
から選択される式によって表される構造を有することを特徴とする前記２．に記載の導電性ポリマー組成物。
４．
前記ピロール類が式ＩＩ：
【化１１】
2008546898.tif 000011
（上式中、
Ｒ1は、それぞれ同種または異種となるように独立に選択され、そして、水素、アルキル、アルケニル、アルコキシ、アルカノイル、アルキルチオ（ａｌｋｙｔｈｉｏ）、アリールオキシ、アルキルチオアルキル、アルキルアリール、アリールアルキル、アミノ、アルキルアミノ、ジアルキルアミノ、アリール、アルキルスルフィニル、アルコキシアルキル、アルキルスルホニル、アリールチオ、アリールスルフィニル、アルコキシカルボニル、アリールスルホニル、アクリル酸、リン酸、ホスホン酸、ハロゲン、ニトロ、シアノ、ヒドロキシル、エポキシ、シラン、シロキサン、アルコール、ベンジル、カルボキシレート、エーテル、アミドスルホネート、エーテルカルボキシレート、エーテルスルホネート、エステルスルホネート、およびウレタンから選択されるか、あるいは両方のＲ1基が一緒にアルキレン鎖またはアルケニレン鎖を形成して、３、４、５、６、または７員の芳香環または脂環式環を完成してもよく、その環は場合により、１つまたは複数の二価の窒素原子、硫黄原子、または酸素原子を含んでもよく、
Ｒ2は、それぞれ同種または異種となるように独立に選択され、そして、水素、アルキル、アルケニル、アリール、アルカノイル、アルキルチオアルキル、アルキルアリール、アリールアルキル、アミノ、エポキシ、シラン、シロキサン、アルコール、ベンジル、カルボキシレート、エーテル、エーテルカルボキシレート、エーテルスルホネート、エステルスルホネート、およびウレタンから選択される）
によって表される構造を有することを特徴とする前記２．に記載の導電性ポリマー組成物。
５．
前記アニリン類が、式ＩＩＩ、式ＩＶａ、および式ＩＶｂ
【化１２】
2008546898.tif 000012
（上式中、
ａは０または１〜４の整数であり、
ｂは１〜５の整数であり、但し、ａ＋ｂ＝５であり、
Ｒ1は、それぞれ同種または異種となるように独立に選択され、そして、水素、アルキル、アルケニル、アルコキシ、アルカノイル、アルキルチオ（ａｌｋｙｔｈｉｏ）、アリールオキシ、アルキルチオアルキル、アルキルアリール、アリールアルキル、アミノ、アルキルアミノ、ジアルキルアミノ、アリール、アルキルスルフィニル、アルコキシアルキル、アルキルスルホニル、アリールチオ、アリールスルフィニル、アルコキシカルボニル、アリールスルホニル、アクリル酸、リン酸、ホスホン酸、ハロゲン、ニトロ、シアノ、ヒドロキシル、エポキシ、シラン、シロキサン、アルコール、ベンジル、カルボキシレート、エーテル、エーテルカルボキシレート、アミドスルホネート、エーテルスルホネート、エステルスルホネート、およびウレタンから選択されるか、あるいは両方のＲ1基が一緒にアルキレン鎖またはアルケニレン鎖を形成して、３、４、５、６、または７員の芳香環または脂環式環を完成してもよく、その環は場合により、１つまたは複数の二価の窒素原子、硫黄原子、または酸素原子を含んでもよい）；
【化１３】
2008546898.tif 000013
（上式中、ａ、ｂ、およびＲ1は上記に定義した通りである）
から選択される式によって表される構造を有することを特徴とする前記２．に記載の導電性ポリマー組成物。
６．
前記縮合多環式ヘテロ芳香族が、式Ｖ、および式Ｖａ〜Ｖｇ
【化１４】
2008546898.tif 000014
（上式中、
ＱはＳまたはＮＲ6であり、
Ｒ6は水素またはアルキルであり、
Ｒ8、Ｒ9、Ｒ10、およびＲ11は、それぞれ同種または異種となるように独立に選択され、そして水素、アルキル、アルケニル、アルコキシ、アルカノイル、アルキルチオ（ａｌｋｙｔｈｉｏ）、アリールオキシ、アルキルチオアルキル、アルキルアリール、アリールアルキル、アミノ、アルキルアミノ、ジアルキルアミノ、アリール、アルキルスルフィニル、アルコキシアルキル、アルキルスルホニル、アリールチオ、アリールスルフィニル、アルコキシカルボニル、アリールスルホニル、アクリル酸、リン酸、ホスホン酸、ハロゲン、ニトロ、ニトリル、シアノ、ヒドロキシル、エポキシ、シラン、シロキサン、アルコール、ベンジル、カルボキシレート、エーテル、エーテルカルボキシレート、アミドスルホネート、エーテルスルホネート、エステルスルホネート、およびウレタンから選択され、
Ｒ8およびＲ9、Ｒ9およびＲ10、ならびにＲ10およびＲ11のうち少なくとも１つが一緒にアルケニレン鎖を形成して、５または６員の芳香環を完成し、その環は、場合により１つまたは複数の二価の窒素原子、硫黄原子、または酸素原子を含んでもよい）；
【化１５】
2008546898.tif 000015
（上式中、
ＱはＳまたはＮＨであり、
Ｔは、それぞれ同種または異種であり、そして、Ｓ、ＮＲ6、Ｏ、ＳｉＲ62、Ｓｅ、およびＰＲ6から選択され、
Ｒ6は水素またはアルキルである）
から選択される式によって表される構造を有することを特徴とする前記２．に記載の導電性ポリマー組成物。
７．
前記多環式ヘテロ芳香族が式ＶＩ：
【化１６】
2008546898.tif 000016
（上式中、
ＱはＳまたはＮＲ6であり、
Ｔは、Ｓ、ＮＲ6、Ｏ、ＳｉＲ62、Ｓｅ、およびＰＲ6から選択され、
Ｅは、アルケニレン、アリーレン、およびヘテロアリーレンから選択され、
Ｒ6は水素またはアルキルであり、
Ｒ12は、それぞれ同種または異種であり、そして水素、アルキル、アルケニル、アルコキシ、アルカノイル、アルキルチオ（ａｌｋｙｔｈｉｏ）、アリールオキシ、アルキルチオアルキル、アルキルアリール、アリールアルキル、アミノ、アルキルアミノ、ジアルキルアミノ、アリール、アルキルスルフィニル、アルコキシアルキル、アルキルスルホニル、アリールチオ、アリールスルフィニル、アルコキシカルボニル、アリールスルホニル、アクリル酸、リン酸、ホスホン酸、ハロゲン、ニトロ、ニトリル、シアノ、ヒドロキシル、エポキシ、シラン、シロキサン、アルコール、ベンジル、カルボキシレート、エーテル、エーテルカルボキシレート、アミドスルホネート、エーテルスルホネート、エステルスルホネート、およびウレタンから選択されるか、あるいは２つのＲ12基が一緒にアルキレン鎖またはアルケニレン鎖を形成して、３、４、５、６、または７員の芳香環または脂環式環を完成してもよく、その環は場合により１つまたは複数の二価の窒素原子、硫黄原子、または酸素原子を含んでもよい）
によって表される構造を有することを特徴とする前記２．に記載の導電性ポリマー組成物。
８．
各フッ素化酸ポリマーが、スチレンスルホン酸またはスルホン化エーテルスルホン、トリフルオロスチレンスルホネート、スルホンイミド、パーフルオロアルキルスルホネートエーテル、縮合多環式フッ素化酸、ならびにパーフルオロアルキルスルホン酸エーテルから選択される、独立に置換されているか非置換である１種または複数種のモノマーを含むことを特徴とする前記１．に記載の導電性ポリマー組成物。
９．
前記スチレンスルホン酸またはスルホン化エーテルスルホンが式ＶＩＩ：
【化１７】
2008546898.tif 000017
（上式中、
ｂは１〜５の整数であり、
Ｒ13はＯＨまたはＮＨＲ14であり、
Ｒ14は、アルキル、フルオロアルキル、スルホニルアルキル、またはスルホニルフルオロアルキルである）
によって表される構造を有することを特徴とする前記８．に記載の導電性ポリマー組成物。
１０．
前記トリフルオロスチレンスルホネートが式ＶＩＩＩ：
【化１８】
2008546898.tif 000018
（上式中、
Ｗは、（ＣＦ2）q、Ｏ（ＣＦ2）q、Ｓ（ＣＦ2）q、（ＣＦ2）qＯ（ＣＦ2）r、およびＳＯ2（ＣＦ2）qから選択され、
ｂは独立に、１〜５の整数であり、
Ｒ13はＯＨまたはＮＨＲ14であり、
Ｒ14は、アルキル、フルオロアルキル、スルホニルアルキル、またはスルホニルフルオロアルキルである）
によって表される構造を有し、
一実施形態においては、Ｓ（ＣＦ2）qに等しいＷを有するモノマーを重合させた後、酸化させることによって、ＳＯ2（ＣＦ2）qに等しいＷを有するポリマーが得られることを特徴とする前記８．に記載の導電性ポリマー組成物。
１１．
前記スルホンイミドが式ＩＸ：
【化１９】
2008546898.tif 000019
（上式中、
Ｒfは、フッ素化アルキレン、フッ素化ヘテロアルキレン、フッ素化アリーレン、またはフッ素化ヘテロアリーレンから選択され、
Ｒgは、フッ素化アルキレン、フッ素化ヘテロアルキレン、フッ素化アリーレン、フッ素化ヘテロアリーレン、アリーレン、またはヘテロアリーレンから選択され、
ｎは少なくとも４である）
によって表される構造を有することを特徴とする前記８．に記載の導電性ポリマー組成物。
１２．
前記パーフルオロアルキルスルホネートエーテルが式ＸＩ：
【化２０】
2008546898.tif 000020
（上式中、
Ｒ16は、フッ素化アルキル基またはフッ素化アリール基であり、
ａ、ｂ、ｃ、ｄ、およびｅはそれぞれ独立に０または１〜４の整数であり、
ｎは少なくとも４である）
によって表される構造を有することを特徴とする前記８．に記載の導電性ポリマー組成物。
１３．
前記縮合多環式フッ素化酸が、式ＸＩＩおよび式ＸＩＩａ〜ＸＩＩｅ
【化２１】
2008546898.tif 000021
（上式中、ｄは０、１、または２であり、
Ｒ17〜Ｒ20は独立に、Ｈ、ハロゲン、１〜１０個の炭素原子のアルキルまたはアルコキシ、Ｙ、Ｃ（Ｒf’）（Ｒf’）ＯＲ21、Ｒ4Ｙ、あるいはＯＲ4Ｙであり、
Ｙは、ＣＯＥ2、ＳＯ2Ｅ2、またはスルホンイミドであり、
Ｒ21は、水素または酸不安定性保護基であり、
Ｒf’は、それぞれ同種または異種であり、１〜１０個の炭素原子のフルオロアルキル基であるか、または一緒になって（ＣＦ2）eとなるかであり、ｅは２〜１０であり、
Ｒ4はアルキレン基であり、
Ｅ2は、ＯＨ、ハロゲン、またはＯＲ7であり、
Ｒ5はアルキル基であり、
但し、Ｒ17〜Ｒ20の少なくとも１つは、Ｙ、Ｒ4Ｙ、またはＯＲ4Ｙであり、
Ｒ4、Ｒ5、およびＲ17〜Ｒ20は、ハロゲンまたはエーテル酸素によって場合により置換されていてもよい）；
【化２２】
2008546898.tif 000022
（上式中、Ｒ21は、第３級陽イオンの形成または第３級陽イオンへの転位が可能な基であり、より典型的には１〜２０個の炭素原子のアルキル基であり、最も典型的にはｔ−ブチルである）
によって表される構造を有することを特徴とする前記８．に記載の導電性ポリマー組成物。
１４．
前記パーフルオロアルキルスルホン酸エーテルが式ＸＶ：
【化２３】
2008546898.tif 000023
（上式中、ｊ≧０、ｋ≧０、および４≦（ｊ＋ｋ）≦１９９であり、Ｑ1およびＱ2はＦまたはＨであり、Ｒf2は、Ｆ、あるいは、非置換であるか、１つまたは複数のエーテル酸素原子によって置換されているかのいずれかである１〜１０個の炭素原子を有するパーフルオロアルキル基であり、ｈ＝０または１であり、ｉ＝０〜３であり、ｇ＝０または１であり、Ｅ4はＨまたはアルカリ金属である）
によって表される構造を有することを特徴とする前記８．に記載の導電性ポリマー組成物。
１５．
前記コポリマーが２種以上の伝導性前駆体モノマーを含むことを特徴とする前記１．に記載の導電性ポリマー組成物。
１６．
前記コポリマーが、少なくとも１種の伝導性コポリマーと少なくとも１種の非伝導性コポリマーとを含むことを特徴とする前記１．に記載の導電性ポリマー組成物。
１７．
前記ピロールモノマーが非置換であることを特徴とする前記２．に記載の導電性ポリマー組成物。
１８．
式ＩＶａまたはＩＶｂによって表される前記アニリンモノマーが非置換であることを特徴とする前記５．に記載の導電性ポリマー組成物。
１９．
式Ｖｄ、Ｖｅ、またはＶｆによって表される前記モノマーがチエノチオフェンであることを特徴とする前記６．に記載の導電性ポリマー組成物。
２０．
式ＶＩＩによって表される前記モノマーがＳＦＳおよびＳＦＳＩから選択されることを特徴とする前記９．に記載の導電性ポリマー組成物。
２１．
前記フッ素化酸ポリマーがシロキサンスルホン酸ペンダント基を含むことを特徴とする前記１．に記載の導電性ポリマー組成物。
２２．
フッ素化酸ポリマーが、以下の一般式：
−ＯaＳｉ（ＯＨ）b-aＲ223-bＲ23ＲfＳＯ3Ｈ
（上式中、
ａは１〜ｂであり、
ｂは１〜３であり、
Ｒ22は、独立にアルキル、アリール、およびアリールアルキルからなる群より選択される非加水分解性基であり、
Ｒ23は、１つまたは複数のエーテル酸素原子によって置換されていてもよい二座アルキレン基であり、但し、Ｒ23は、ＳｉとＲfとの間に直線状に配置された少なくとも２つの炭素原子を有し、
Ｒfは、１つまたは複数のエーテル酸素原子によって置換されていてもよいパーフルオルアルキレン（ｐｅｒｆｌｕｏｒａｌｋｙｌｅｎｅ）基である）
のペンダント基を有するポリマー主鎖を含むことを特徴とする前記２１．に記載の導電性ポリマー組成物。
２３．
前記フッ素化酸ポリマーがコロイド形成性ポリマー酸であることを特徴とする前記１．に記載の導電性ポリマー組成物。
２４．
前記コロイド形成性ポリマー酸がＦＳＡポリマーであることを特徴とする前記２３．に記載の導電性ポリマー組成物。
２５．
前記フッ素化酸ポリマー成分が、有機溶媒に可湿性であるフィルムを形成することを特徴とする前記１．に記載の導電性ポリマー組成物。
２６．
前記フッ素化酸ポリマー成分が、有機溶媒に非可湿性であるフィルムを形成することを特徴とする前記１．に記載の導電性ポリマー組成物。
２７．
バッファを含むことを特徴とする前記１．に記載の導電性ポリマー組成物。
２８．
前記１．に記載の導電性ポリマー組成物を含むことを特徴とする有機電子デバイス。
２９．
任意の順序で、水と、少なくとも２種の前駆体モノマーと、少なくとも１種のフッ素化酸ポリマーと、酸化剤との組み合わせを形成するステップを含むことを特徴とする、導電性ポリマー組成物の製造方法。
３０．
前記伝導性モノマーが加えられるとき、または前記酸化剤が加えられるときに、前記フッ素化酸ポリマーの少なくとも一部が存在することを特徴とする前記２９．に記載の方法。
３１．
任意の順序で、水と、少なくとも２種の前駆体モノマーと、少なくとも１種のフッ素化酸ポリマーと、酸化剤との組み合わせを形成するステップを含むことを特徴とする、電子デバイスの製造方法。
３２．
前記伝導性モノマーが加えられるとき、または前記酸化剤が加えられるときに、前記フッ素化酸ポリマーの少なくとも一部が存在することを特徴とする前記３１．に記載の方法。